(57)【要約】【課題】本発明は、使用後に簡単に家庭用ごみとして廃棄でき（紙化率５１％以上）、廃棄のし易さなど環境に配慮した、寸法安定性や安定したロールスクリーン適性を有する、安価な、反射輝度に優れる反射形スクリーンを提供することを目的とする。【解決手段】セルロース繊維を主体とする基材を使用した反射形スクリーンであって、  前記基材の映写側表面に光反射層を形成し、基材の裏面には光遮光層を形成してなることを特徴とする反射形スクリーンである。【選択図】図１
2007163731.tif 000002
【特許請求の範囲】
【請求項１】
セルロース繊維を主体とする基材を使用した反射形スクリーンであって、
前記基材の映写側表面に光反射層を形成し、基材の裏面には光遮光層を形成してなることを特徴とする反射形スクリーン。
【請求項２】
前記基材がセルロース繊維に合成繊維が混入されていることを特徴とする請求項１記載の反射形スクリーン。
【請求項３】
前記合成繊維がポリオレフィン系もしくはポリエステル系繊維であることを特徴とする請求項２記載の反射形スクリーン。
【請求項４】
前記基材に無機系難燃剤が混入されていることを特徴とする請求項１〜３のいずれか１項に記載の反射形スクリーン。
【請求項５】
前記無機系難燃剤が水酸化アルミニウムもしくは水酸化マグネシウムであることを特徴とする請求項４記載の反射形スクリーン。
【発明の詳細な説明】
【技術分野】
【０００１】
本発明は、各種映写機、ＯＨＰ、液晶プロジェクターにより投影された映像をプロジェクターと同一方向から観視する反射形スクリーンに関するものである。
【背景技術】
【０００２】
従来のスクリーンは、映写側表面が白色の軟質塩ビシート基材と補強材としてガラスクロスをラミネートしたものが多く用いられていた。また、再帰性を持たせるためにガラスビーズ、微細な凹凸（例えば、特許文献１参照）、凹凸レンズなどを映写側表面に設ける試みがなされていた。スクリーンの基材としては、基材とガラスクロスの貼り合わせたものが主に用いられ（例えば、特許文献２参照）、その他、ポリエステルシートや白い布、紙、白板等も用いられていた。
【０００３】
しかしながら、例えば塩ビシート基材とガラスクロスの貼り合わせたものは、重量的に重く、かつ廃棄時の取り扱い等の環境面での問題があった。また、白い布、紙、白板等はスクリーンの巻上げ適正を満たす剛性とフレキシブル性に欠け、同時に光の裏抜け防止（遮光性）の点でも充分満足できるものがなかった。また、ポリエステルシートを基材に使用したスクリーンは、反射性、遮光性を求められることから基材を黒色に着色し、表面には白系、パール系などの反射層を設けてスクリーンとしていたが、通常、スクリーンは６０インチサイズが一般サイズになっており、シートの厚みも１００μ以上になり、難燃処理等も施すことから、コスト高と同時に剛性が大きいため巻上げ適正には不向きで、両耳のカールなどの問題を有していた。
【０００４】
以上説明したように、使用後の廃棄のし易さ等の環境に配慮した、巻上げ適正（ロールスクリーン適正）に優れる、安価なスクリーン基材およびそのような基材を用いた反射形スクリーンは未だ実用化されていない。
【０００５】
以下に特許文献を記す。
【特許文献１】実開平６−３６０４９号公報
【特許文献２】実開平３−２０３３３号公報
【発明の開示】
【発明が解決しようとする課題】
【０００６】
本発明は、上記の問題点を解決するためになされたものであって、使用後に簡単に家庭用ごみとして廃棄でき（紙化率５１％以上）、寸法安定性や安定したロールスクリーン適性を有する、安価な、反射輝度に優れる反射形スクリーンを提供することを目的とする。
【課題を解決するための手段】
【０００７】
上記の目的を達成するために、すなわち、
請求項１に係る発明は、セルロース繊維を主体とする基材を使用した反射形スクリーンであって、
前記基材の映写側表面に光反射層を形成し、基材の裏面には光遮光層を形成してなることを特徴とする反射形スクリーンである。
【０００８】
請求項２に係る発明は、前記基材がセルロース繊維に合成繊維が混入されていることを特徴とする請求項１記載の反射形スクリーンである。
【０００９】
請求項３に係る発明は、前記合成繊維がポリオレフィン系もしくはポリエステル系繊維
であることを特徴とする請求項２記載の反射形スクリーンである。
【００１０】
請求項４に係る発明は、前記基材に無機系難燃剤が混入されていることを特徴とする請求項１〜３のいずれか１項に記載の反射形スクリーンである。
【００１１】
請求項５に係る発明は、前記無機系難燃剤が水酸化アルミニウムもしくは水酸化マグネシウムであることを特徴とする請求項４記載の反射形スクリーンである。
【発明の効果】
【００１２】
請求項１に係る発明により、スクリーン基材としてセルロース繊維を主体とする基材を使用することにより環境配慮型の反射形スクリーンを提供できる。
【００１３】
請求項２、３に係る発明により、スクリーン基材の熱的寸法性並びに繊維強度の向上を図ることができ、巻上げ適正（ロールスクリーン適正）に優れる、安定した反射形スクリーンを提供できる。
【００１４】
請求項４、５に係る発明により、難燃性に優れる反射形スクリーンを提供できる。
【発明を実施するための最良の形態】
【００１５】
本発明の一実施形態について図面を参照して説明する。図１は、本発明の反射形スクリーンの模式断面図である。
【００１６】
本発明の一実施例としての反射形スクリーンは、図１で示すように、セルロース繊維を主体とする基材２の映写側表面に光反射層１を形成し、基材の裏面には光遮光層３を形成してなることを特徴とする反射形スクリーン１０である。
【００１７】
本発明において使用するセルロース繊維を主体とする基材２のセルロース繊維としては、特に限定されず、１００％バージンパルプ、１００％再生古紙からなるもの、それを任意で混合したもの、ＮＢＫＰ材、ＬＢＫＰ材、木材パルプ以外のケナフ、バンブー、など使用可能である。上記のセルロース繊維を抄造してセルロース繊維加工原紙が得られる。セルロース繊維の抄造工程で湿潤時の紙力増強剤、耐水化剤等を添加することもできる。また、坪量としては５０ｇ／ｍ2〜２５０ｇ／ｍ2の範囲が好ましい。
【００１８】
本発明においては、上記のセルロース繊維に合成繊維を混入することもできる。合成繊維を混入することで、基材２の熱安定性を向上することができ、温度的に室内での使用レベルではロールスクリーンとして両耳カール、えくぼ、大きなフレアーなどの映像に及ぼす問題が解消される。合成繊維としては、ポリオレフィン系もしくはポリエステル系繊維が望ましく、特にポリプロピレン系繊維、ポリエチレン系繊維が好適に用いられる。セルロース繊維に対する合成繊維の混合比率は５％〜３０％の範囲が望ましく、スクリーンの巻上げ安定性のを考慮するとさらに２０〜２５％の範囲がより好ましい。
【００１９】
本発明においては、さらに、セルロース繊維繊を主体とする基材２に無機系難燃剤を混入することができる。無機系難燃剤としては、リン酸アンモニウム、スルファミン酸アンモニウム、水酸化アルミニウム、水酸化マグネシウム、三酸化アンチモンなど使用可能である、この中で抄紙するプロセスでは、りん酸エステル系でもよく、特に水酸化アルミニウム、水酸化マグネシウムが好ましい。難燃性能に応じて難燃剤の混合比率を適宜選択して添加すればよい。
【００２０】
本発明における光反射層１は、タルク、炭酸カルシウム、二酸化チタンなど用い、白度（ＩＳＯ白色度）が８０％以上あればよい。スクリーンの使用する環境により変わるので
特に限定されるものではないが、鏡面反射より拡散反射の方が望ましい。
【００２１】
本発明における光遮光層３は、黒インキ、アルミペーストインキ、パールインキを用いてクラビア印刷、ロールコート、シルク印刷などの方法で塗布して形成することができる。表面および裏面からの光を遮光する効果があり、反射輝度を向上することができる。特にパールまたはアルミペーストインキを用いて反射層としての効果を持たせた方がより鮮明な映像が得られるので好ましい。
【００２２】
本発明の反射形スクリーンの使用形態としては、巻上げ式ロールスクリーン、壁紙仕様の形式、黒板などに貼る使用方法、据え置き形式など自由に使用可能である。また、ハサミなどを用いて自在のサイズで使用することもできる。
【００２３】
以下、本発明を具体的な実施例を挙げて説明する。
【実施例】
【００２４】
坪量１００ｇ／ｍ2のセルロース繊維（ＮＢＫＰ使用）、ポリエステル繊維の混抄紙（ポリエステル２０％混合比）なるセルロース繊維を主体とする基材にポリビニルアルコール樹脂と水酸化アルミニウムを含浸し難燃性を付与したスクリーン用基材をを作成した。なお、水酸化アルミニウムの添加量は３０ｇ／ｍ2である。
【００２５】
上記で得られた基材の片面にタルク、二酸化チタンを用いて白色コート層を設け、映写面となる光反射層を形成した。また、基材の反対側裏面にはアルミペーストを用いて光遮光層を設けた、光反射層および光遮光層はともにグラビア印刷にて形成し、白色コート層の厚さは８μｍ、遮光層は１０μｍになるように塗布形成した。バインダーとして両層ともポリビニルアルコールを使用した。上記で得られた本発明の反射形スクリーン原反の白色度は８８％（ＪＩＳ  Ｐ  ８１４８  ＩＳＯ白色度の測定法に準拠して測定した測定値である）であった。映写上の問題、欠点となるものはなかった。巻上げ適正は８０インチ（４／３）ロールスクリーンにして２万回上下巻上げて評価したが、破れ、切れなどなく、巻上げ適正に優れるものであった。
【００２６】
本発明の反射形スクリーン原反の難燃性としてはＵＬ９４ＶＴＭ−０相当であった。また、トータル重量は１４８ｇ／ｍ2であり、非常に軽量で、かつ使用後の廃棄する際、紙として手軽に捨てられることができた。
【図面の簡単な説明】
【００２７】
【図１】本発明の反射形スクリーンの構成の一例を示す模式断面である。
【符号の説明】
【００２８】
１・・・光反射層（映写面）
２・・・セルロース繊維を主体とする基材
３・・・遮光層
【図１】
2007163731.tif 000003